(57)【要約】【課題】暗所での優れた発行特性と明所での優れた視認性とを兼ね備え、さらに耐吹かれ性が高く、沈降速度が高い蓄光繊維を提供する。【解決手段】芯成分と被覆成分から構成され、比重１．４〜２．０、引張強度２．８〜６．５ＧＰａ、引張弾性率５０〜６００ＧＰａの有機合成繊維からなる芯成分が蓄光剤１０〜５０重量％を含有してなる熱可塑性合成樹脂により被覆形成され、繊維軸に垂直な断面における芯成分の面積割合が５０〜９５％の複合繊維であることを特徴とする蓄光繊維。【選択図】なし【特許請求の範囲】
【請求項１】
繊維軸に垂直な断面における芯成分の面積割合が５０〜９５％、被覆成分の面積割合が５〜５０％の複合繊維であって、該芯成分が比重１．４〜２．０、引張強度２．８〜６．５ＧＰａ、引張弾性率５０〜６００ＧＰａの有機合成繊維であり、該被覆成分が平均粒径（累積粒度分布率５０％（Ｄ５０））が３．０〜２０．０μｍの範囲にある蓄光剤１０〜５０重量％を含有してなる熱可塑性合成樹脂からなることを特徴とする蓄光繊維。
【請求項２】
前記蓄光剤がアルミ酸化物のアルカリ土類金属塩に希土類をドープさせてなり、かつ蓄光剤の３．５〜５．０μｍの範囲にあることを特徴とする請求項１に記載の蓄光繊維。
【請求項３】
前記有機合成繊維が全芳香族ポリアミド繊維または全芳香族ポリエステル繊維であることを特徴とする請求項１または２のいずれか１項に記載の蓄光繊維。
【請求項４】
前記被覆成分を構成する熱可塑性合成樹脂がフッ素系樹脂であることを特徴とする請求項１〜３のいずれか１項に記載の蓄光繊維。
【請求項５】
請求項１〜４のいずれか１項に記載の蓄光繊維を少なくとも一部に使用したことを特徴とする釣り糸。
【請求項６】
請求項１〜４のいずれか１項に記載の蓄光繊維を少なくとも一部に使用したことを特徴とする漁具。
【発明の詳細な説明】
【技術分野】
【０００１】
本発明は、光による外部刺激により発光し、この外部刺激を取り除いた後でも暗所で残光を持続して自己発光する性能を有する蓄光繊維に関するものであり、さらに詳しくは、暗所での優れた発光特性と、高弾性率、高比重である蓄光繊維、および前記蓄光繊維の釣り糸や漁具などに代表される用途に関するものである。
【背景技術】
【０００２】
光による外部刺激により発光し、この外部刺激を取り除いた後でも暗所で残光を持続して自己発光する性能を有する発光性合成繊維は、従来から夜釣り用釣り糸やカーペットなどの用途において広く利用されている。
【０００３】
発光特性が優れるアルミン酸ストロンチウム系蓄光顔料を使用した発光繊維および発光釣り糸が従来から知られており、例えば、熱可塑性合成樹脂に式Ｓｒm Ａｌn Ｏm+3n/2（但し、ｍ≧２、ｎ≧３）で表されるアルミン酸ストロンチウムを含有させた組成物を少なくとも一部の構成成分とする繊維からなる釣り糸、もしくは合成繊維の表面に上記アルミン酸ストロンチウムを含有する樹脂コーティング層を形成させた釣り糸が提案されている（例えば、特許文献１参照。）。
【０００４】
上記釣り糸はポリアミド系樹脂、ポリフッ化ビニリデン系樹脂、ポリエステル系樹脂、ポリエチレン樹脂から選ばれた少なくとも１種の熱可塑性樹脂からなることを特徴としたものである。
【０００５】
しかし、ポリアミド系樹脂、ポリフッ化ビニリデン系樹脂またはポリエステル系樹脂からなる釣り糸は弾性率が低いため魚が餌を銜えた時の感覚（所謂当たり）がわかりにくい。また、樹脂コーティング層自体は釣り糸の強度を担っていないため、それぞれの樹脂単独成分からなる釣り糸と比較すると低強度となり釣り糸としては不適である。
【０００６】
一方、ポリエチレン樹脂でも特に超高分子量ポリエチレンからなる釣り糸は高弾性率であるため高感度であり、また、元々の強度が高いため、樹脂コーティングによる釣り糸としての強度の低下があっても使用に十分耐えたれるものとなる。
【０００７】
しかしながら超高分子量ポリエチレンからなる釣り糸は比重が水よりも小さく（０．９７）、波や風で糸自体が流され（所謂吹かれ）やすい。また、糸の沈降速度も小さいため目的とする魚が存在する棚に針がたどり着く前に狙った種類以外の魚（所謂雑魚）に餌を食べられるという問題がある。
【０００８】
また、特許文献１以外にも蓄光顔料をポリマーへ練り込んだ糸、または蓄光顔料を含む樹脂を糸の表面にコーティングした糸が提案されている（例えば、特許文献２参照）。しかしながら上記提案で得られる繊維は強度が低く、釣り糸や漁網、漁網用アンカーロープなど強度を要求される用途への適用は困難である。
【特許文献１】特開２００２−１２５５４８号公報
【特許文献２】特開２０００−８３５６４号公報
【発明の開示】
【発明が解決しようとする課題】
【０００９】
本発明は、上述した従来技術における問題点の課題として検討した結果、達成されたものである。
【００１０】
すなわち、本発明の目的は、暗所での長時間持続可能な発光特性に加え、高弾性率であることによる当たりの取りやすさと高比重である蓄光繊維およびこれらの特性による吹かれにくさを備えた、特に夜釣り用に適した釣り糸や漁網、漁網用アンカーロープに代表される漁具を提供することにある。
【課題を解決するための手段】
【００１１】
本発明者らは、上記の目的を達成するために鋭意検討した結果、特定の物性を有する有機合成繊維からなる芯に特定の蓄光性蛍光体を含有する樹脂を被覆した釣り糸が、上記の目的に合致するものであることを見出し、本発明に到達した。
すなわち本発明は以下の構成からなる。
（１）繊維軸に垂直な断面における芯成分の面積割合が５０〜９５％、被覆成分の面積割合が５〜５０％の複合繊維であって、複合繊維であって、該芯成分が比重１．４〜２．０、引張強度２．８〜６．５ＧＰａ、引張弾性率５０〜６００ＧＰａの有機合成繊維からなり、その表面が平均粒径（累積粒度分布率５０％（Ｄ５０））が３．０〜２０．０μｍの範囲にある蓄光剤１０〜５０重量％を含有してなる熱可塑性合成樹脂で被覆形成されていることを特徴とする蓄光繊維。
（２）前記蓄光剤がアルミ酸化物のアルカリ土類金属塩に希土類をドープさせてなり、かつ蓄光剤のレーザー回折散乱法により測定した平均粒径（累積粒度分布率５０％（Ｄ５０））が３．５〜５．０μｍの範囲にあることを特徴とする（１）に記載の蓄光繊維。
（３）前記芯成分を構成する有機合成繊維が全芳香族ポリアミド繊維または全芳香族ポリエステル繊維であることを特徴とする（１）または（２）のいずれか１項に記載の蓄光繊維。
（４）前記被覆成分を構成する熱可塑性合成樹脂がフッ素系樹脂であることを特徴とする（１）〜（３）のいずれか１項に記載の蓄光繊維。
（５）（１）〜（４）のいずれか１項に記載の蓄光繊維を少なくとも一部に使用したことを特徴とする釣り糸。
（５）（１）〜（４）のいずれか１項に記載の蓄光繊維を少なくとも一部に使用したことを特徴とする漁具。
【発明の効果】
【００１２】
本発明の蓄光繊維は、高強度、高弾性率であるうえに、光による外部刺激により発光し、この外部刺激を取り除いた後でも暗所で残光を持続して自己発光し、比重が大きく水中での沈降速度が高い蓄光繊維およびこれらの特性を生かした水中での吹かれが小さい夜釣り用に好適な釣り糸や漁網、漁網用アンカーロープに代表される漁具を提供することができる。
【発明を実施するための最良の形態】
【００１３】
以下、本発明について詳細に説明する。
【００１４】
本発明の蓄光繊維は有機合成繊維の表面が蓄光剤を含有した樹脂で被覆形成されたものであり、芯成分となる有機合成繊維は比重１．４〜２．０、引張強度２．８〜６．５ＧＰａ、引張弾性率５０〜６００ＧＰａの特性を有する有機合成繊維である。
【００１５】
芯成分を構成する有機合成繊維は、例えば釣り糸で使用する際に要求される良沈降性、耐吹かれ性を維持するために比重１．４〜２．０であることが重要である。比重が１．４未満では釣り糸の沈降速度が遅く、釣り人が餌を投下してから目標とする深さ（所謂タナ）まで餌が到達する時間がかかるため、雑魚に餌を食べられる恐れがある。また、比重が１．４未満では風や潮、波によって釣り糸が流されやすくなり好ましくない。一方、比重が２．０より大きい場合、沈降速度や耐吹かれ性は良好であるが、樹脂被覆されて得られた釣り糸の自重が大きくなることにより取り扱いづらくなるため好ましくない。
【００１６】
また、芯成分を構成する有機合成繊維の引張強度は２．８〜６．５ＧＰａであることが重要である。引張強度が２．８ＧＰａ未満では樹脂被覆されて得られた釣り糸の強度が低下するため好ましくない。一方、引張強度が６．５ＧＰａより大きい有機合成繊維は現在の技術では得ることが困難である。
【００１７】
また、芯成分を構成する有機合成繊維の引張弾性率は５０〜６００ＧＰａであること重要である。引張弾性率が５０ＧＰａ未満では魚の当たりがわかりづらくなり低感度な釣り糸になる。一方、引張弾性率が６００ＧＰａより大きい場合は高感度ではあるが、釣り人が当たりを関知して竿を引き上げる動作（所謂合わせ）を行ったときに竿先にかかる負荷が大きく、竿先を破損する恐れがあるため好ましくない。
【００１８】
本発明の芯成分を構成する上記の特性を満たす有機合成繊維としては、例えば全芳香族ポリアミドの乾湿式紡糸で得られるパラ系アラミド繊維（東レ・デュポン（株）製ケブラー（登録商標）、テイジン・トワロン（株）製トワロン（登録商標）、帝人（株）製テクノーラ（登録商標））、全芳香族ポリエステルの溶融液晶紡糸で得られる全芳香族ポリエステル繊維（クラレ（株）製ベクトラン（登録商標））、ポリパラフェニレンベンゾビスオキサゾールの液晶紡糸で得られるＰＢＯ繊維（東洋紡（株）製ザイロン（登録商標））、ＰＡＮ系炭素繊維（東レ（株）製トレカ（登録商標）、東邦テナックス（株）製ベスファイト（登録商標））、ピッチ系炭素繊維（三菱化成（株）製ダイアリード（登録商標））などが挙げられるが、上記の特性を満たす限りこれらに限定されるものではない。
【００１９】
本発明の蓄光繊維における被覆成分は蓄光性能を担うものであり、強度、引張弾性率、伸度などの機械的物性はほとんど担っていない。すなわち本発明の蓄光繊維の機械的物性は、繊維全体に対する芯成分の比率に依存する。よって本発明の蓄光繊維において繊維軸に垂直な断面における芯成分の面積割合（芯成分比率）は５０〜９５％であることが重要である。芯成分比率が５０％未満では被覆繊維の機械的物性が不足するため好ましくない。一方、芯成分比率が９５％を越えると蓄光性能を担う被覆成分量が不足し発光特性が低下するため好ましくない。
【００２０】
本発明における被覆成分は平均粒径（累積粒度分布率５０％（Ｄ５０））が３．０〜２０．０μｍの範囲にある蓄光剤を１０〜５０重量％含有してなる熱可塑性樹脂である。本発明において、平均粒径（累積粒度分布率５０％（Ｄ５０））とはレーザー回折散乱法により測定した平均粒径（累積粒度分布率５０％（Ｄ５０））をいい、その測定方法は具体的には後述するとおりである。
【００２１】
蓄光剤の平均粒径（累積粒度分布率５０％（Ｄ５０））が２０．０μｍ以上であると、表面の凹凸が大きく平滑性に劣るものとなり、また、被覆樹脂の流動性が劣るため安定生産が困難となる。一方、３．０μｍ以下であると、溶融時に蓄光剤粒子同士が凝集してしまう結果、一部が粗大粒となり、表面の凹凸が大きく平滑性に劣るものとなる。
【００２２】
蓄光剤の含有量は１０重量％未満では発光性能が不足するため好ましくない。一方、５０重量％を越えると樹脂の流動性が著しく低下し、均一に被覆できない。
【００２３】
本発明における蓄光剤はアルミ酸化物のアルカリ土類金属塩に希土類をドープさせてなる、蓄光性蛍光体の１種であり、光による外部刺激により発光し、この外部刺激を取り除いた後でも暗所でかなりの時間にわたって残光を肉眼で認めることができる性能を有するものが好ましく、蓄光剤自体は公知のものである。
【００２４】
たとえば式ＭＡｌ２ Ｏ４、式Ｍm Ａｌn Ｏm+3n/2（但し、ｍ≧２、ｎ≧３）の組成で表される。ここでＭはＣａ（カルシウム）、Ｓｒ（ストロンチウム）、Ｂａ（バリウム）から選ばれる少なくとも１つのアルカリ土類金属である。
【００２５】
なお、上記式ＭＡｌ２ Ｏ４、式Ｍm Ａｌn Ｏm+3n/2（但し、ｍ≧２、ｎ≧３）で表されるアルミ酸化物のアルカリ土類金属塩には、さらに賦活剤として希土類元素であるＥｕ（ユウロピウム）および／またはＤｙ（ジスプロシウム）および／またはＮｄ（ネオジム）を、Ｍに対しモル比で０．００１〜１０％ドープされているものが、発光輝度が高いことから特に好ましく使用される。
【００２６】
さらに、上記の式ＭＡｌ２ Ｏ４、式Ｍm Ａｌn Ｏm+3n/2（但し、ｍ≧２、ｎ≧３）で表されるアルミ酸化物のアルカリ土類金属塩は、これをエタノール中に分散させてレーザー回折散乱法により測定した平均粒径（累積粒度粒径分布率５０％（Ｄ５０）が３．０〜２０．０μｍ、好ましくは３．５〜５．０μｍの範囲の微粒子である。３．０μｍ未満では粒子が凝集してしまい好ましくない。一方、２０．０μｍを越えると釣り糸の表面凹凸が大きくなり好ましくない。
【００２７】
また、上記の式ＭＡｌ２ Ｏ４、式Ｍm Ａｌn Ｏm+3n/2（但し、ｍ≧２、ｎ≧３）で表されるアルミ酸化物のアルカリ土類金属塩の中でも、特に式ＳｒＡｌ２Ｏ４、ＣａＡｌ２Ｏ４、Ｓｒ4 Ａｌ14Ｏ25で表される化合物が、発光輝度や製造コストの面から好ましく使用される。
【００２８】
このようなアルミ酸化物のアルカリ土類金属塩の具体例としては、ＳｒＡｌ２Ｏ４では例えば根本特殊化学（株）製Ｎ夜光ルミノーバ（登録商標）Ｇ−３００ＦＦ、ＣａＡｌ２Ｏ４では例えば根本特殊化学（株）製Ｎ夜光ルミノーバ（登録商標）Ｖ−３００Ｍ、Ｓｒ4 Ａｌ14Ｏ25では例えば根本特殊化学（株）製Ｎ夜光ルミノーバ（登録商標）ＢＧ−３００Ｆなどが該当するが、これに限定されるものではない。
【００２９】
ここで、上記の式ＭＡｌ２ Ｏ４、式Ｍm Ａｌn Ｏm+3n/2（但し、ｍ≧２、ｎ≧３）を構成するＡｌ（アルミニウム）の一部をＢ（ホウ素）に置き換えることなどは、通常行われている範囲内で可能である。
【００３０】
また、ｍ、ｎは通常は整数であるが、ＳｒとＡｌの比の異なった化合物を混合することもあり、必ずしも整数である必要はない。
【００３１】
本発明において前記蓄光剤を含有させる熱可塑性合成樹脂について特に制限はなく、例えばポリフッ化ビニリデン（以下、ＰＶｄＦ）、エチレン・テトラフルオロエチレン共重合体（以下、ＥＴＦＥ）、テトラフルオロエチレン・ヘキサフルオロプロピレン・フッ化ビニリデンの３元共重合体（以下、ＴＨＶ）、テトラフルオロエチレン／ヘキサフルオロプロピレン共重合体（以下、ＦＥＰ）、テトラフルオロエチレン／パーフルオロアルキルビニルエーテル共重合体（以下、ＰＦＡ）、ポリクロロトリフルオロエチレン（ＰＣＴＦＥ）、エチレン／クロロトリフルオロエチレン共重合体（ＥＣＴＦＥ）などのフッ素樹脂類。ポリ塩化ビニル、ポリ塩化ビニリデン。ポリエチレンテレフタレート（以下、ＰＥＴという）、ポリブチレンテレフタレート、ポリエチレンナフタレートなどのポリエステル類またはその共重合体。ポリ乳酸、ポリブチレンサクシネート、ポリエチレンサクシネートおよびポリブチレン（サクシネート／アジペート）共重合体などの生分解性ポリエステル。ナイロン６、ナイロン６６、ナイロンＭＸＤ６、ナイロン６１０、ナイロン６１２、６／６６共重合体などのポリアミド樹脂またはその共重合体。ポリエチレン、ポリプロピレン、ポリメチルペンテンなどのポリオレフィン類。ポリカーボネート類、ポリフェニレンスルフィド（以下、ＰＰＳという）、ポリエーテルエーテルケトン、ポリアミドイミド、ポリイミド、液晶ポリエステルなどの溶融形成できる熱可塑性合成樹脂が挙げられる。
【００３２】
中でもフッ素系樹脂は熱可塑性合成樹脂の中では比較的比重が大きく、また、撥水性、耐摩耗性、低摩擦性などの優れた特性を持つものが多く被覆樹脂として特に好ましい。
【００３３】
なお、前記蓄光剤を含有する熱可塑性合成樹脂は、公知の方法、たとえば２軸混練押出機やドウミキサーなどにより溶融状態で混練することにより得られる。
【００３４】
ここで本発明の蓄光繊維の製造方法について述べる。
【００３５】
本発明の蓄光繊維は、エクストルーダー型押出機、クロスヘッド、ダイス、ニップル、ブレーカープレートからなる一般的な電線被覆装置を用いて有機合成繊維の表面にアルミ酸化物のアルカリ土類金属塩を含有する熱可塑性合成樹脂を溶融被覆する方法により効率的に製造される。
【００３６】
また、被覆装置は一定張力で芯成分となる有機合成繊維を送り出す繰り出し機、芯成分である繊維と被覆成分との接着性を高めるために被覆部の直前で繊維を加熱するヒーター、被覆した熱可塑性合成樹脂を冷却・固化するための冷却水槽、繊維表面に油剤を付与するための油剤付与装置、一定速度で巻き取ることのできる巻取り機も備えている。さらに被覆された釣り糸の肉厚や外径を測定し、その結果をフィードバックして樹脂吐出量を自動調整する機構を備えることで長さ方向の直径均一性が高い被覆繊維を生産できる。
【００３７】
溶融被覆する際の各種条件は使用する熱可塑性合成樹脂によって異なるが、ポリマー温度は１００〜４００℃、押出圧力１〜３０ＭＰａ、被覆速度１〜１０００ｍ／分、冷却水温５〜９０℃などの条件を適宜選択することができる。
【００３８】
ところで芯となる有機合成繊維の形態は無加工（フラットヤーン）、撚糸加工、製紐加工など、いずれの状態であってもよい。
【００３９】
このようにして得られる本発明の蓄光繊維は、光による外部刺激により発光し、この外部刺激を取り除いた後でも暗所で残光を持続して自己発光し、さらに高比重、高強度という特性を兼備していることから、仕掛けの沈降性が飛躍的に向上し、夜釣り用釣り糸、漁網や漁網用アンカーロープとして極めて有用である。
【実施例】
【００４０】
以下に、本発明を実施例に基づいて説明するが、実施例における蓄光繊維の評価は以下の方法に準じて行った。
【００４１】
［直径］
アンリツ（株）製レーザー外径測定機”ＫＬ−１５１Ａ”を使用した。繊維３００ｍを３０ｍ／分の速度で計測部を走行させることにより測定し平均直径を算出した。
【００４２】
［引張強伸度、引張弾性率］
ＪＩＳ−Ｌ１０１３の規定に準じて、試料を２０℃、６５％ＲＨの温湿度調整室で２４時間放置後、（株）オリエンテック社製“テンシロン”ＵＴＭ−４−１００型引張試験機を用い、試長２５０ｍｍ、引張速度３００ｍｍ／分の条件で強力−伸度曲線を求め強度を算出した。
【００４３】
［比重］
比重測定機（（株）島津製作所製”ＳＧＭ３００Ｐ”）を使用し、施行回数５回の平均値を採用した。
【００４４】
［沈降速度］
ＪＩＳ−Ｌ１０３４の規定に準じて、３０ｍｍの長さにカットしたサンプルをピンセットで挟み、直径が２００ｍｍ、高さ５００ｍｍのガラス容器の中に入れた蒸留水中に、水面に平行の状態でサンプルを離し、サンプルが落下する時間をストップウォッチで測定して速度に換算した。水中落下の際、サンプルが水面に対して垂直になったものは測定から除外した。
【００４５】
［発光性（残光輝度）］
ＪＩＳ−Ｚ８７２０の規定に準じて、蓄光繊維をＤ65常用光源４００ｌｘの光で２０分間照射した後、その光源を取り除き６０分間経過した時点での蓄光繊維の残光輝度（ｍｃｄ／ｍ2 ）を測定した。残光輝度（ｍｃｄ／ｍ2 ）の数値が大きいほど発光性が優れる。なお、通常肉眼の視感度は残光輝度が０．３ｍｃｄ／ｍ2 までといわれるが、夜釣り用の釣り糸として用いる場合、１５ｍｃｄ／ｍ2以上あることが実用上好ましいことから、１５ｍｃｄ／ｍ2以上を良好とした。
【００４６】
［平均粒径（累積粒度分布率５０％（Ｄ５０）］
樹脂に添加する前の蓄光剤を、レーザー回折式粒度分布測定装置（（株）島津製作所製ＳＡＬＤ−２１００）を使用し、測定した。
【００４７】
（実施例１）
東レ・デュポン（株）製のパラ系アラミド繊維”ケブラー２９”２２０ｄｔｅｘを２本引き揃えて、リング撚糸機で、１２４ｔ／ｍ（より方向Ｓ）の下撚りを与えた後、この下撚り糸を２本合わせて、６５ｔ／ｍ（より方向Ｚ）の上撚りを与えて撚り糸Ａ１を得た。
ＡＳＴＭ−Ｄ２１１６の規定に準じて測定されるメルトフローレートが７ｇ／１０分（３７２℃）であるＦＥＰ（三井・デュポンフロロケミカル（株）製テフロン（登録商標）ＦＥＰ  １００−Ｊ）に、根本特殊化学（株）製”Ｎ夜光ミルノーバＢＧ−３００ＦＦ”（Ｓｒ４Ａｌ１４Ｏ２５：Ｅｕ，Ｄｙ）を２０重量％含有させた樹脂組成物Ｂ１を得た。
【００４８】
樹脂組成物Ｂ１を、エクストルーダー型押出機で樹脂温度が３５０℃となるように加熱・押出し、クロスヘッド部で撚り糸Ａ１に溶融被覆し蓄光繊維Ｃ１を得た。被覆条件を表１、蓄光繊維Ｃ１の各物性測定結果を表３に示す。
【００４９】
（実施例２）
クラレ（株）製の全芳香族ポリエステル繊維”ベクトランＨＴ”２２０ｄｔｅｘ４本をブレード角度１９度で製紐し、組み紐Ａ２を得た。
組み紐Ａ２に実施例１に記載の樹脂組成物Ｂ１を実施例１と同様の方法で溶融被覆し蓄光繊維Ｃ２を得た。被覆条件を表１、蓄光繊維Ｃ２の各物性測定結果を表３に示す。
【００５０】
（実施例３）
ＡＳＴＭ−Ｄ２１１６の規定に準じて測定されるメルトフローレートが７ｇ／１０分（３７２℃）であるＦＥＰ（三井・デュポンフロロケミカル（株）製テフロン（登録商標）ＦＥＰ”１００−Ｊ”）に、根本特殊化学製”Ｎ夜光ミルノーバＢＧ−３００ＦＦ”（Ｓｒ４Ａｌ１４Ｏ２５：Ｅｕ，Ｄｙ）を４０重量％含有させた樹脂組成物Ｂ２を得た。
【００５１】
樹脂組成物Ｂ２を、エクストルーダー型押出機で樹脂温度が３５０℃となるように加熱・押出し、クロスヘッド部で実施例１に記載の撚り糸Ａ１に溶融被覆し蓄光繊維Ｃ３を得た。被覆条件を表１、蓄光繊維Ｃ３の各物性測定結果を表３に示す。
【００５２】
（実施例４）
東洋紡績（株）製のポリパラフェニレンベンゾビスオキサゾール繊維”ザイロンＡＳ”５５５ｄｔｅｘをリング撚糸機で、１２４ｔ／ｍ（より方向Ｓ）の下撚りを与えた後、この下撚り糸を２本合わせて、６５ｔ／ｍ（より方向Ｚ）の上撚りを与えて撚り糸Ａ３を得た。
【００５３】
実施例１に記載の樹脂組成物Ｂ１を、エクストルーダー型押出機で樹脂温度が３５０℃となるように加熱・押出し、クロスヘッド部で撚り糸Ａ３に溶融被覆し蓄光繊維Ｃ４を得た。被覆条件を表１、蓄光繊維Ｃ４の各物性測定結果を表３に示す。
【００５４】
（実施例５）
東レ（株）製の炭素繊維”トレカＭ６０ＪＢ”１０３０ｄｔｅｘをリング撚糸機で、１２０ｔ／ｍの下撚りを与え、撚り糸Ａ４を得た。
実施例１に記載の樹脂組成物Ｂ１を、エクストルーダー型押出機で樹脂温度が３５０℃となるように加熱・押出し、クロスヘッド部で撚り糸Ａ４に溶融被覆し蓄光繊維Ｃ５を得た。被覆条件を表１、蓄光繊維Ｃ４の各物性測定結果を表３に示す。
【００５５】
（実施例６）
ＡＳＴＭ−Ｄ１２３８の規定に準じて測定されるメルトフローレートが１２０ｇ／１０分（２３０℃、５ｋｇ）であるＰＶｄＦ（ＳＯＬＶＡＹ製「ＳＯＬＥＦ１００６」）に、根本特殊化学製”Ｎ夜光ミルノーバＧ−３００ＦＦ”（ＳｒＡｌ２Ｏ４：Ｅｕ，Ｄｙ）を２０重量％含有させた樹脂組成物Ｂ３を得た。
【００５６】
樹脂組成物Ｂ３を、エクストルーダー型押出機で樹脂温度が２６０℃となるように加熱・押出し、クロスヘッド部で実施例１に記載の撚り糸Ａ１に溶融被覆し蓄光繊維Ｃ３を得た。被覆条件を表１、蓄光繊維Ｃ３の各物性測定結果を表３に示す。
【００５７】
（実施例７）
実施例２に記載の組み紐Ａ２と実施例６に記載の樹脂組成物Ｂ３を実施例７と同様の方法で溶融被覆し蓄光繊維Ｃ７を得た。被覆条件を表１、蓄光繊維Ｃ４の各物性測定結果を表３に示す。
【００５８】
（比較例１）
東洋紡（株）製の超高分子量ポリエチレン繊維”ダイニーマＳＫ６０”２２０ｄｔｅｘ４本をブレード角度１９度で製紐し、組み紐ａ１を得た。
【００５９】
組み紐ａ１に実施例３に記載の樹脂組成物Ｂ２を、溶融温度以外は実施例３と同様の方法で溶融被覆し蓄光繊維ｃ１を得た。被覆条件を表２、蓄光繊維ｃ１の各物性測定結果を表４に示す。
【００６０】
（比較例２）
ＡＳＴＭ−Ｄ２１１６の規定に準じて測定されるメルトフローレートが７ｇ／１０分（３７２℃）であるＦＥＰ（三井・デュポンフロロケミカル（株）製テフロン（登録商標）ＦＥＰ  １００−Ｊ）に、根本特殊化学製”Ｎ夜光ミルノーバＧ３００ＦＦ”（ＳｒＡｌ２Ｏ４：Ｅｕ，Ｄｙ、）を５重量％含有させた樹脂組成物ｂ１を得た。
【００６１】
実施例１に記載の撚り糸Ａ１に樹脂組成物Ｂ２を、エクストルーダー型押出機で樹脂温度が３５０℃となるように加熱・押出し、クロスヘッド部で撚り糸Ａ１に溶融被覆し蓄光繊維ｃ２を得た。被覆条件を表２、蓄光繊維ｃ２の各物性測定結果を表４に示す。
【００６２】
（比較例３）
ＡＳＴＭ−Ｄ２１１６の規定に準じて測定されるメルトフローレートが７ｇ／１０分（３７２℃）であるＦＥＰ（三井・デュポンフロロケミカル（株）製テフロン（登録商標）ＦＥＰ  １００−Ｊ）に、根本特殊化学製”Ｎ夜光ミルノーバＧ３００ＦＦ”（ＳｒＡｌ２Ｏ４：Ｅｕ，Ｄｙ）を５５重量％含有させた樹脂組成物ｂ２を得た。
【００６３】
実施例１に記載の撚り糸Ａ１に樹脂組成物ｂ２を、エクストルーダー型押出機で樹脂温度が３５０℃となるように加熱・押出し、クロスヘッド部で撚り糸Ａ１に溶融被覆した。しかしながら被覆樹脂の流動性が悪くダイス部で閉塞してしまい蓄光繊維を製造できなかった。
【００６４】
（比較例４）
実施例１に記載の撚り糸Ａ１と樹脂組成物Ｂ１を、実施例１と同様の方法で溶融被覆し、蓄光繊維ｃ３を得た。ただし、実施例１で得られた蓄光繊維Ｃ１とは芯成分比率が異なる。被覆条件を表２、蓄光繊維ｃ３の各物性測定結果を表４に示す。
【００６５】
（比較例５）
実施例１に記載の撚り糸Ａ１と樹脂組成物Ｂ１を、実施例１と同様の方法で溶融被覆し、蓄光繊維ｃ４を得た。ただし、実施例１で得られた蓄光繊維Ｃ１とは芯成分比率が異なる。被覆条件を表２、蓄光繊維ｃ４の各物性測定結果を表４に示す。
【００６６】
（比較例６）東レ（株）製のポリエチレンテレフタレート繊維（５６０ｄｔｅｘ−９６ｆｉｒ）をリング撚糸機で、１２４ｔ／ｍ（より方向Ｓ）の下撚りを与えた後、この下撚り糸を２本合わせて、６５ｔ／ｍ（より方向Ｚ）の上撚りを与えて撚り糸ａ２を得た。
【００６７】
撚り糸ａ２に実施例３に記載の樹脂組成物Ｂ２を実施例３と同様の方法で溶融被覆し蓄光繊維ｃ５を得た。被覆条件を表２、蓄光繊維ｃ５の各物性測定結果を表４に示す。
【００６８】
（比較例７）
ＡＳＴＭ−Ｄ２１１６の規定に準じて測定されるメルトフローレートが７ｇ／１０分（３７２℃）であるＦＥＰ（三井・デュポンフロロケミカル（株）製テフロン（登録商標）ＦＥＰ  １００−Ｊ）に、根本特殊化学（株）製”Ｎ夜光ミルノーバＢＧ−３００Ｍ”（Ｓｒ４Ａｌ１４Ｏ２５：Ｅｕ，Ｄｙ）を２０重量％含有させた樹脂組成物ｂ３を得た。
【００６９】
実施例１に記載の撚り糸Ａ１に樹脂組成物ｂ３を、エクストルーダー型押出機で樹脂温度が３５０℃となるように加熱・押出し、クロスヘッド部で撚り糸Ａ１に溶融被覆し蓄光繊維Ｃ１を得た。被覆条件を表１、蓄光繊維ｃ６の各物性測定結果を表４に示す。
【００７０】
（比較例８）
ＡＳＴＭ−Ｄ２１１６の規定に準じて測定されるメルトフローレートが７ｇ／１０分（３７２℃）であるＦＥＰ（三井・デュポンフロロケミカル（株）製テフロン（登録商標）ＦＥＰ  １００−Ｊ）に、根本特殊化学（株）製”Ｎ夜光ミルノーバＧ−３００ＦＦＳ”（ＳｒＡｌ２Ｏ４：Ｅｕ，Ｄｙ）を乳鉢で粉砕・微粉末化したものを２０重量％含有させ、樹脂組成物ｂ４を得た。
【００７１】
実施例１に記載の撚り糸Ａ１に樹脂組成物ｂ４を、エクストルーダー型押出機で樹脂温度が３５０℃となるように加熱・押出し、クロスヘッド部で撚り糸Ａ１に溶融被覆し蓄光繊維Ｃ１を得た。被覆条件を表１、蓄光繊維ｃ７の各物性測定結果を表４に示す。
【００７２】
表２から明らかなように、実施例１〜７の蓄光繊維は、いずれも高強度であり残光輝度が高く、視認性に優れている。また、沈降速度も速い。
【００７３】
これに対し比較例１の蓄光繊維は、繊維の比重が１．０以上であるが沈降速度が遅い。さらに強度が低い。これは溶融被覆時の熱により芯ポリエチレンが強度低下したためである。
【００７４】
また、比較例６の蓄光繊維は芯が他の実施例で用いたものと比較して強度、弾性率共に低いため、低強度、低弾性率となった。
一方、比較例２の蓄光繊維は、高強度であり沈降速度も速いが、残光輝度が低いものであった。
【００７５】
比較例４の蓄光繊維は残光輝度が高く、視認性に優れているが強度が低いものであった。
比較例５の蓄光繊維は高強度だが、残光輝度が低いものであった。
【００７６】
比較例７の蓄光繊維は蓄光剤の平均粒径（累積粒度分布率５０％（Ｄ５０））が２９．３μｍと大きく、表面の凹凸が大きく平滑性に劣るものであった。また、粒子径が大きく被覆樹脂の流動性が劣るため安定生産が困難であった。
【００７７】
比較例８の蓄光繊維は蓄光剤の平均粒子径（累積粒度分布率５０％（Ｄ５０））が１．７μｍと小さく、溶融時に蓄光剤粒子同士が凝集してしまい、一部が粗大粒となり表面の凹凸が大きく平滑性に劣るものであった。
【００７８】
（実施例８）
実施例１に記載の蓄光繊維１本を夜釣り用道糸として使用した。
闇夜でも仕掛けを投入した場所がわかりやすく、また、吹かれにくいため竿捌き性は良好であった。さらに沈降速度が速いため雑魚に餌を食べられにくく、釣果は良好であった。
【００７９】
（実施例９）
実施例２に記載の蓄光繊維１本を夜釣り用道糸として使用した。
闇夜でも仕掛けを投入した場所がわかりやすく、また、吹かれにくいため竿捌き性は良好であった。さらに沈降速度が速いため雑魚に餌を食べられにくく、釣果は良好であった。
【００８０】
（実施例１０）
実施例３に記載の蓄光繊維１本を夜釣り用道糸として使用した。
闇夜でも仕掛けを投入した場所がわかりやすく、また、吹かれにくいため竿捌き性は良好であった。さらに沈降速度が速いため雑魚に餌を食べられにくく、釣果は良好であった。
【００８１】
（実施例１１）
実施例４に記載の蓄光繊維１本を夜釣り用道糸として使用した。
闇夜でも仕掛けを投入した場所がわかりやすく、また、吹かれにくいため竿捌き性は良好であった。さらに沈降速度が速いため雑魚に餌を食べられにくく、釣果は良好であった。
【００８２】
（比較例９）
比較例２に記載の蓄光繊維１本を夜釣り用道糸として使用した。
闇夜での視認性は良好であったが、吹かれ易いため竿捌き性に劣るものであった。また、沈降速度が遅く、雑魚に餌を食べられてしまうため、釣果は不良であった。
【００８３】
（実施例１２）
実施例１に記載の蓄光繊維Ｃ１を４本用いて通常の方法によって、竪型無結節編網機を用いて目合い１５０ｍｍの無結節定置網を製造した。
網糸の直線強力は６８０Ｎと高く、また漁網の比重は１．７５であり、定置網としての強度、耐吹かれ性にも優れたものであった。さらに得られた定置網により漁を行ったところ、視認性に優れており船上での取り扱いが良好であった。
【００８４】
（実施例１３）
実施例２に記載の蓄光繊維（Ｃ２）を３本用いて、通常の方法により三つ打ち構造のロープを製造した。
ロープの直径は０．７５ｍｍ、直線強力は５９０Ｎと高く、暗所における視認性に優れた高強度ロープであった。
【００８５】
以上説明したように、本発明の蓄光繊維は釣り糸や漁網、漁網用アンカーロープなどの漁具として使用したときに高強度であるうえに、光による外部刺激により発光し、この外部刺激を取り除いた後でも暗所で残光を持続して自己発光し、比重が大きく沈降速度が高いため水中での吹かれが小さいといった夜釣りに好適な特性を有する釣り糸や漁網、漁網用アンカーロープなどの漁具を提供できる。
【００８６】
【表１】
2005200774.tif 000002
【００８７】
【表２】
2005200774.tif 000003
【００８８】
【表３】
2005200774.tif 000004
【００８９】
【表４】
2005200774.tif 000005
【図面の簡単な説明】
【００９０】
【図１】本発明の実施態様の一例の繊維軸に垂直な断面図である。
【図２】本発明の蓄光繊維を製造するための電線被覆装置概略図である。
【図３】本発明の蓄光繊維を製造するための電線被覆装置クロスヘッド部の拡大図である。
【符号の説明】
【００９１】
１．被覆成分（熱可塑性合成樹脂）
２．芯成分（有機合成繊維）
３．送り出し機
４．送り出しロール
５．加熱ヒーター
６．クロスヘッド
７．冷却水槽
８．巻取りロール
９．油剤付与ロール
１０．巻取り機
１１．エクストルーダー型押出機
１２．ブレーカープレート
１３．ニップル
１４．ダイス
【図１】
2005200774.tif 000006
【図２】
2005200774.tif 000007
【図３】
2005200774.tif 000008